Способ покрытия поверхности неорганических частиц диоксидом кремния и по меньшей мере одним дополнительным неорганическим соединением

1. Способ нанесения на поверхность неорганических частиц в водной суспензии плотного слоя диоксида кремния и по меньшей мере одного дополнительного слоя неорганического соединения, заключающийся в том, что после нанесения слоя диоксида кремния частицы выделяют из суспензии, промывают и подвергают термической обработке, а затем вновь замешивают в водную суспензию и покрывают по меньшей мере одним дополнительным слоем неорганического соединения.
2. Способ по п. 1, в котором термическую обработку выполняют при температуре выше 100°С в стандартном интервале значений температуры 200-850°С и в предпочтительном интервале значений температуры 400-800°С.
3. Способ по п. 1, в котором в качестве неорганических частиц используют частицы пигмента.
4. Способ по п. 3, в котором в качестве неорганических частиц используют частицы пигмента диоксида титана.
5. Способ по п. 1, в котором в по меньшей мере один дополнительный слой неорганического соединения включают алюминий, элементы из 2-й главной группы или подгрупп по отдельности или в комбинации друг с другом.
6. Способ по п. 5, в котором в по меньшей мере один дополнительный слой неорганического соединения включают элементы из группы лантанидов.
7. Способ по п. 1, в котором по меньшей мере один дополнительный слой неорганического соединения выполняют состоящим из оксидов, гидроксидов, карбонатов, фосфатов и сульфидов или их комбинации.
8. Способ по п. 7, в котором по меньшей мере один дополнительный слой неорганического соединения выполняют из оксида алюминия.
9. Способ по любому из пп. 1-8, в котором термическую обработку выполняют в распылительной сушилке, в ярусной сушилке, вибрационной сушилке с псевдоожиженным слоем, муфельной печи или вращающийся трубчатой печи.